СПОСОБ ПОЛУЧЕНИЯ ПОРИСТОЙ СТРУКТУРЫ КЕРАМИЧЕСКОГО МАТЕРИАЛА

2
1. Способ получения пористой структуры керамического материала, включающий смешивание оксида алюминия, гамма-оксида алюминия, оксида циркония, гидроксида алюминия, формование и обжиг, отличающейся тем, что в качестве оксида алюминия используют глинозем, который смешивают с 0,3-2,0% карбонатом магния, измельчают, спекают при температуре 1000-1500°C и повторно измельчают до размера зерна 1,5-2,5 мкм, оксид циркония стабилизируют оксидом иттрия, а гамма-оксид алюминия используют в виде нанопорошка с удельной поверхностью S=245 м/г и дополнительно при смешивании перед формованием вводят порообразователь и органические добавки.
2. Способ получения пористой структуры керамического материала по п.1, отличающейся тем, что в качестве порообразователя используют карбонат аммония.
3. Способ получения пористой структуры керамического материала по п.1, отличающейся тем, что в качестве органических добавок используют желатин и поливиниловый спирт.